ГИДРОКСИД МАГНИЯ

1. Способ получения гидроксида магния, включающий
кальцинирующий обжиг минерального источника карбоната магния с образованием оксида магния; и
гашение оксида магния в воде;
при условии, что когда минеральный источник карбоната магния также содержит минеральный источник карбоната кальция, кальцинирующий обжиг осуществляют таким образом, что после кальцинирующего обжига и перед гашением в воде образуется менее приблизительно 20 мас.% оксида кальция.
2. Способ по п.1, отличающийся тем, что образуется менее приблизительно 10 мас.% оксида кальция.
3. Способ по п.2, отличающийся тем, что образуется приблизительно или менее 5 мас.% оксида кальция.
4. Способ по любому из пп.1-3, отличающийся тем, что минеральный источник карбоната магния выбирают из одного или более следующих минералов: доломита, магнезита, гидромагнезита и гантита.
5. Способ по п.4, отличающийся тем, что минеральный источник карбоната магния выбирают из магнезита и/или гидромагнезита.
6. Способ по любому из пп.1-3, отличающийся тем, что минеральный источник карбоната магния кальцинируют при температуре менее 900°С.
7. Способ по п.6, отличающийся тем, что минеральный источник карбоната магния кальцинируют при температуре около или выше 800°С.
8. Способ по п.7, отличающийся тем, что минеральный источник карбоната магния кальцинируют при температуре приблизительно 850°С.
9. Способ по любому из пп.1-3, отличающийся тем, что перед кальцинирующим обжигом минеральный источник карбоната магния обогащают.
10. Способ по п.9, отличающийся тем, что обогащение включает в себя одну или более следующих операций: вальцевание, промывку, отбелку восстановителями, отбелку окислителями, намагничивание.
11. Способ по любому из пп.1-3, отличающийся тем, что после кальцинирующего обжига и перед гашением обожженный источник карбоната магния подвергают сухому размолу.
12. Способ по любому из пп.1-3, отличающийся тем, что после гашения гидроксид магния отделяют от воды и сушат.
13. Способ по п.12, отличающийся тем, что после сушки гидроксид магния размалывают.
14. Способ по любому из пп.1-3, отличающийся тем, что гидроксид магния покрывают связующим агентом.
15. Способ по любому из пп.1-3, отличающийся тем, что гидроксид магния объединяют с одним или несколькими другими огнестойкими и/или неогнестойкими компонентами.
16. Способ по любому из пп.1-3, отличающийся тем, что гидроксид магния объединяют с одним или несколькими другими порошковыми неорганическими материалами с образованием порошкового наполнителя.
17. Способ по любому из пп.1-3, отличающийся тем, что гидроксид магния смешивают с полимером с образованием наполненного полимера.
18. Способ по п.16, отличающийся тем, что порошковый наполнитель смешивают с полимером с образованием наполненного полимера.
19. Способ по п.17, отличающийся тем, что полимер выбирают из полиолефинов любой плотности, таких как полиэтилен и полипропилен, поликарбоната, полистирола, полиэфира, акрилонитрилбутадиенстирольного сополимера, найлонов, полиуретана, этиленвинилацетатных полимеров, поливинилхлорида, природного или синтетического каучука и любой их смеси, причем указанные полимеры могут быть как сшитыми, так и несшитыми.
20. Способ по п.19, отличающийся тем, что полимер выбирают из этиленвинилацетатного полимера или сшитого полиэтилена.
21. Способ по п.17, отличающийся тем, что наполненный полимер сформован в изделие.
22. Способ по п.21, отличающийся тем, что изделие представляет собой оболочку, покрытие или кожух для электротехнического продукта, или половое покрытие или столешницу.
2
23. Способ по любому из пп.1-3, отличающийся тем, что удельная поверхность гидроксида магния составляет приблизительно от 1 до 10 м/г.